(57)【要約】【課題】光ディスクの表面粗さを小さくし限りなく平滑な面として、光ディスクの面振れを低減させて高品質な記録再生特性を得るために、プラスチックフィルム自体を一度ガラス転移点以上に加熱して溶融させ、鏡面金型の平滑表面を転写することにより、光ディスクに対して、表面粗さが小さく平滑度の高いフィルム表面性を与えることである。【解決手段】鏡面金型にプラスチックフィルムをセットし所定圧力でプレスすると共に、前記プラスチックフィルム上に転写層を形成する光ディスク基板の製造方法を前提として、前記プラスチックフィルムの表面を前記鏡面金型に接触させ、加熱することで一度溶融させてから前記転写層を形成すること。【選択図】図２
2005063524.tif 000002
【特許請求の範囲】
【請求項１】
鏡面金型にプラスチックフィルムをセットして所定圧力でプレスすると共に、前記プラスチックフィルム上に転写層を形成する光ディスク基板の製造方法であって、前記プラスチックフィルムの表面を前記鏡面金型に接触させ、加熱することで一度溶融させてから前記転写層を形成することを特徴とする光ディスク基板の製造方法。
【請求項２】
上記プラスチックフィルムの両面を鏡面金型に接触させ、加熱することで前記プラスチックフィルムの両面を溶融させることを特徴とする請求項１記載の光ディスク基板の製造方法。
【請求項３】
上記プラスチックフィルムの表面を鏡面金型に接触させ溶融させる際に、前記プラスチックフィルムのガラス転移点(Ｔｇ)より１０℃以上高い温度に加熱されることを特徴とする請求項１又は請求項２記載の光ディスク基板の製造方法。
【請求項４】
上記鏡面金型の表面粗さ(Ｒａ)が２０ｎｍ以下であることを特徴とする請求項１〜請求項３のいずれかに記載の光ディスク基板の製造方法。
【請求項５】
上記鏡面金型の表面にフッ素系単分子膜が形成されていることを特徴とする請求項１〜請求項４のいずれかに記載の光ディスク基板の製造方法。
【請求項６】
上記鏡面金型の表面にフッ素系単分子膜が予め熱処理されていることを特徴とする請求項５記載の光ディスク基板の製造方法。
【請求項７】
上記鏡面金型の一方にプリフォーマットパターンが刻まれていることを特徴とする請求項１〜請求項６のいずれかに記載の光ディスク基板の製造方法。
【請求項８】
上記鏡面金型の両方にプリフォーマットパターンが刻まれていることを特徴とする請求項１〜請求項６のいずれかに記載の光ディスク基板の製造方法。
【請求項９】
上記プラスチックフィルムの片面に鏡面金型の鏡面を転写する際のプレス圧力が、１〜１００ＭＰａの範囲であることを特徴とする請求項１〜請求項６のいずれかに記載の光ディスク基板の製造方法。
【請求項１０】
上記プラスチックフィルムの片面に鏡面金型に刻まれたプリフォーマットパターンを転写する際のプレス圧力が、１〜１００ＭＰａの範囲であることを特徴とする請求項７記載の光ディスク基板の製造方法。
【請求項１１】
上記請求項１〜請求項１０のいずれかに記載された光ディスク基板の製造方法により製造される光ディスク基板に、記録層及び保護層を形成することを特徴とする光ディスクの製造方法。
【請求項１２】
上記請求項１〜請求項１０のいずれかに記載された光ディスク基板の製造方法により製造される光ディスク基板に、記録層、基板及び保護層を形成することを特徴とする光ディスクの製造方法。
【請求項１３】
上記請求項１１又は請求項１２に記載された光ディスクの製造方法により製造されることを特徴とする光ディスク。
【発明の詳細な説明】
【技術分野】
【０００１】
本発明は、光ディスク等の光記録媒体及びその製造方法に関し、特に、高記録密度の光ディスク及びその製造方法に関する。
【背景技術】
【０００２】
光ディスクはリムーバブルの記録媒体であり、かつ大容量であることから、ＣＤ，ＤＶＤ等として広く普及している。通常は、厚さ１.２又は０.６ｍｍのポリカーボネート(ＰＣ)基板に記録膜を成膜して、信号を記録再生する。光ディスクの記録再生においては、光を記録面上に集光するため機械的な位置精度が必要となるから、光ディスクの基板を平坦にして剛性を持たせ、かつ光ピックアップにサーボをかけて位置精度を出している。
現在は、さらに記録容量を高めるために対物レンズの開口数（ＮＡ）を上げたり、レーザーを短波長化することで、光スポットを更に小径化しようとする開発が行われている。開口数（ＮＡ）を上げるためには、基板のチルト（面振れ）を小さくしなければならないが、これを実現するために、製造する基板の精度を向上すること、ピックアップへチルト（面振れ）サーボを搭載すること、記録膜上に０.１ｍｍ程度の薄いカバー層を設け、このカバー層側から記録再生することによってチルト（面振れ）マージンを拡大すること、などが行われている。
【０００３】
基板のチルト（面振れ）を小さくすることは、材料や製法の工夫により達成することが可能であるが、コストが高くなる。光ピックアップにチルト（面振れ）サーボを搭載することも可能であるが、これも同様にコストが高くなる。
また、基板を通さず、記録膜側から光を当てて再生する手法も考えられるが、記録膜面と対物レンズとの距離が０.１ｍｍ程度しか確保できず、剛体である通常の光ディスクを回転させるとき、対物レンズとの衝突を防ぐためには、面振れを小さくするようにディスクのチャッキングの精度を向上させることなどが挙げられるが、これらは全てコストアップにつながる。
そこで、光ディスクそのものを剛体として機械精度を高精度化するのではなく、ディスクを可撓性材料で製造すると共に、このディスク（フレキシブル光ディスク）の記録再生面と反対側にガイドを設ける構成とする。このようにしてディスクを回転させると、対物レンズとディスクを挟んで対向するガイドにより、空気力学的にディスクが浮上して（ベルヌーイ浮上；非接触）安定化し、チルトを限りなく０に近づけることが可能となり、表面記録型の光ディスクとして機能させることができる。
【０００４】
これらのフレキシブル光ディスクの光ディスク基板を作製するための従来工法として、ＰＥＴフィルムなどのフレキシブルシート表面に熱可塑性樹脂もしくは熱硬化性樹脂を塗布してスタンパの微細凹凸パターンを転写すると共に、熱硬化させてから記録膜を成膜する熱プレス法や、同じくフレキシブルシート表面に紫外線硬化型樹脂を塗布してスタンパの微細パターンを転写するとともに紫外線硬化させてから記録膜を成膜する２Ｐ(Photo Polymerization)法（特許第２９４２４３０号公報）などがある。
これらのフィルム（フレキシブルシート）は、キャスティング法や延伸法で製造される。延伸法により製造されるものは、引っ張り力のばらつき等で厚みのばらつきや表面粗さが大きくなり、またキャスティング法により製造されるものは、延伸法によるものよりは厚みのばらつきや表面粗さは小さいが、鏡面研磨されたガラスや金型に比べるとこの厚みのばらつきや表面粗さは大きい。フィルムを扱う工法では、フィルムの表面粗さがそのままフレキシブル光ディスクの表面粗さとして残存することになる。すなわち、フレキシブル光ディスクのブランク材であるフィルムを、限りなく平滑な面としなければ、その表面粗さがそのままフレキシブル光ディスクの表面粗さとなって現れる。フレキシブル光ディスクを空気力学的に面振れを安定させる場合に、フレキシブル光ディスクの表面粗さ自身は、固定面振れとして機能するので、低減不能である。実際のフレキシブル光ディスクの面振れを評価したところ、表面粗さの周波数帯域に相当する面振れ量が大きい傾向がみられた。
【特許文献１】特許第２９４２４３０号公報
【発明の開示】
【発明が解決しようとする課題】
【０００５】
そこで、本発明は、光ディスクの表面粗さを小さくし限りなく平滑な面として、光ディスクの面振れを低減させて高品質な記録再生特性を得るために、プラスチックフィルム自体を一度ガラス転移点以上に加熱して溶融させ、鏡面金型の平滑表面を転写することにより、光ディスクに対して、表面粗さが小さく平滑度の高いフィルム表面性を与えることである。加えて、転写金型自体にプリフォーマットパターンを付与させておくことにより、プリフォーマットパターンが転写形成されたフレキシブル光ディスク基板の作製を可能とすることである。さらに、フィルムの両面に接触する鏡面金型の両方にプリフォーマットパターンを付与させておくことにより、２層タイプのBlu-rayディスクのプリフォーマットパターン転写プロセスとしての能力も有するようにすることである。
【課題を解決するための手段】
【０００６】
〔解決手段〕（請求項１に対応）
上記課題を解決するために講じた手段は、鏡面金型にプラスチックフィルムをセットし所定圧力でプレスすると共に、前記プラスチックフィルム上に転写層を形成する光ディスク基板の製造方法を前提として、前記プラスチックフィルムの表面を前記鏡面金型に接触させ、加熱することで一度溶融させてから前記転写層を形成することである。
〔作 用〕
プラスチックフィルムの表面を加熱することで一度溶融させて転写層を形成するので、鏡面金型の表面性を転写することができ、表面粗さが小さく平滑度の高い光ディスク基板を製作することができる。
【０００７】
〔実施の態様〕
(１) 実施態様１（請求項２に対応）
実施態様１は、上記解決手段において、プラスチックフィルムの両面を鏡面金型に接触させ、加熱することで前記プラスチックフィルムの両面を溶融させることである。
〔作 用〕
プラスチックフィルムの両面を加熱することで一度溶融させて転写層を形成するので、鏡面金型の表面性を転写することができ、表面粗さが小さく平滑度の高い光ディスク基板を製作することができる。
【０００８】
(２) 実施態様２（請求項３に対応）
実施態様２は、上記解決手段又は実施態様１において、プラスチックフィルムの表面を鏡面金型に接触させ溶融させる際に、前記プラスチックフィルムのガラス転移点(Ｔｇ)より１０℃以上高い温度に加熱されることである。
〔作 用〕
プラスチックフィルムの表面を鏡面金型に接触させ溶融させる際に、プラスチックフィルムのガラス転移点(Ｔｇ)より１０℃以上高い温度に加熱されるので、鏡面金型の表面性を忠実に転写することができる。
【０００９】
(３) 実施態様３（請求項４に対応）
実施態様３は、上記解決手段、実施態様１又は実施態様２において、鏡面金型の表面粗さ(Ｒａ)が２０ｎｍ以下であることである。
〔作 用〕
鏡面金型の表面粗さ(Ｒａ)が２０ｎｍ以下であるので、該鏡面金型と同等の表面粗さを有するフレキシブル光ディスク基板を得ることができる。
【００１０】
(４) 実施態様４（請求項５に対応）
実施態様４は、上記解決手段、実施態様１〜実施態様３のいずれかにおいて、鏡面金型の表面にフッ素系単分子膜が形成されていることである。
〔作 用〕
鏡面金型表面にフッ素系単分子膜が形成されているので、プラスチックフィルムを加熱溶融させて鏡面金型の表面性を転写した後、前記鏡面金型からプラスチックフィルムを容易に離型することができる。
【００１１】
(５) 実施態様５（請求項６に対応）
実施態様５は、上記実施態様４において、鏡面金型の表面にフッ素系単分子膜が予め熱処理されていることである。
〔作 用〕
鏡面金型の表面にフッ素系単分子膜が予め熱処理されているので、多数枚のプラスチックフィルムに表面転写が可能であり、金型の転写に係る耐久性も向上する。
【００１２】
(６) 実施態様６（請求項７に対応）
実施態様６は、上記解決手段、実施態様１〜実施態様５のいずれかにおいて、鏡面金型の一方にプリフォーマットパターンが刻まれていることである。
〔作 用〕
一方の鏡面金型にプリフォーマットパターンが刻まれているので、高い平滑性を有するプラスチックフィルムの表面にプリフォーマットパターンを形成することができる。
【００１３】
(７) 実施態様７（請求項８に対応）
実施態様７は、上記解決手段、実施態様１〜実施態様５のいずれかにおいて、鏡面金型の両方にプリフォーマットパターンが刻まれていることである。
〔作 用〕
両方の鏡面金型にプリフォーマットパターンが刻まれているので、実施態様６と同様に、プリフォーマットパターンを形成することができるばかりでなく、２層タイプのBlu-rayディスクのプリフォーマットパターンを同時に形成することができる。
【００１４】
(８) 実施態様８（請求項９に対応）
実施態様８は、上記解決手段、実施態様１〜実施態様５のいずれかにおいて、プラスチックフィルムの片面に鏡面金型の鏡面を転写する際のプレス圧力が、１〜１０ＭＰａの範囲であることである。
〔作 用〕
プラスチックフィルムの片面に鏡面金型の鏡面を転写する際のプレス圧力が、１〜１０ＭＰａの範囲であるので、金型の鏡面を完全にプラスチックフィルムに転写することができる。
【００１５】
(９) 実施態様９（請求項１０に対応）
実施態様９は、上記実施態様６において、プラスチックフィルムの片面に鏡面金型に刻まれたプリフォーマットパターンを転写する際のプレス圧力が、１０〜１００ＭＰａの範囲であることである。
〔作 用〕
プラスチックフィルムの片面に鏡面金型に刻まれたプリフォーマットパターンを転写する際のプレス圧力が、１０〜１００ＭＰａの範囲であるので、金型のプリフォーマットパターンを高精度に転写することができる。
【発明の効果】
【００１６】
本発明の効果を主な請求項毎に整理すれば、次のとおりである。
(１) 請求項１及び請求項２の発明の効果
光ディスク基板の製造方法において、プラスチックフィルムの表面（両面）を鏡面金型に接触させ、加熱することで一度溶融させてから転写層を形成することにより、極めて平滑な表面性を有する光ディスク基板が得られるので、光ディスクの面振れを空気力学的に安定化することが可能である。
(２) 請求項３の発明の効果
光ディスク基板の製造方法において、プラスチックフィルムの表面を鏡面金型に接触させ溶融させる際に、前記プラスチックフィルムのガラス転移点(Ｔｇ)より１０℃以上高い温度に加熱されることにより、前記鏡面金型の表面性を光ディスク基板に忠実に転写することができ、光ディスクの面振れを安定化することが可能である。
【００１７】
(３) 請求項４の発明の効果
光ディスク基板の製造方法において、鏡面金型の表面粗さ(Ｒａ)が２０ｎｍ以下であることにより、鏡面金型と同等の表面粗さを有するフレキシブル光ディスクを得ることができるので、光ディスクの面振れによる高域リップルを低減することが可能である。
(４) 請求項５の発明の効果
光ディスク基板の製造方法において、鏡面金型の表面にフッ素系単分子膜が形成されていることにより、プラスチックフィルムを加熱溶融させて鏡面金型の表面性を転写した後、このプラスチックフィルムを前記鏡面金型から容易に離型することができる。
【００１８】
(５) 請求項６の発明の効果
光ディスク基板の製造方法において、鏡面金型の表面にフッ素系単分子膜が予め熱処理されていることにより、請求項５の発明と同様に、プラスチックフィルムを容易に離型することができるばかりでなく、多数枚のプラスチックフィルムに表面転写をすることが可能であり、金型の転写に係る耐久性も向上する。
(６) 請求項７の発明の効果
光ディスク基板の製造方法において、鏡面金型の一方にプリフォーマットパターンが刻まれていることにより、極めて平滑な表面にプリフォーマットパターンを有する光ディスクが得られるので、高品質な記録再生特性を得ることができる。
【００１９】
(７) 請求項８の発明の効果
光ディスク基板の製造方法において、鏡面金型の両方にプリフォーマットパターンが刻まれていることにより、請求項７の発明と同様に、高品質な記録再生特性を得ることができるばかりでなく、２層タイプのBlu-rayディスクのプリフォーマットパターンを同時に形成することができる。
(８) 請求項９の発明の効果
光ディスク基板の製造方法において、プラスチックフィルムの片面に鏡面金型の鏡面を転写する際のプレス圧力が、１〜１０ＭＰａの範囲であることにより、金型の鏡面を完全にプラスチックフィルムに転写することができるので、高い平滑性を有する光ディスクのガイド面を得ることができる。
【００２０】
(９) 請求項１０の発明の効果
光ディスク基板の製造方法において、プラスチックフィルムの片面に鏡面金型に刻まれたプリフォーマットパターンを転写する際のプレス圧力が、１０〜１００ＭＰａの範囲であることにより、金型のプリフォーマットパターンを高精度に転写することができるので、Ｃ／Ｎ特性の良好な光ディスクを得ることができる。
(１０) 請求項１１及び請求項１２の発明の効果
光ディスクの製造方法において、光ディスク基板が、請求項１〜請求項１０のいずれかに記載された製造方法により製造されることにより、極めて平滑な表面性を有する光ディスクを得ることができ、光ディスクの面振れを空気力学的に安定化することができるので、面振れによる高域リップルを低減することも可能である。
【００２１】
(１１) 請求項１３の発明の効果
光ディスクが、請求項１１又は請求項１２に記載された光ディスクの製造方法により製造されることにより、光ディスクの面振れを空気力学的に安定化することができるので、面振れによる高域リップルを低減することができ、Ｃ／Ｎ特性も良好である。
【発明を実施するための最良の形態】
【００２２】
本発明は、鏡面仕上げされた一対の金型の表面にフッ素系単分子膜を形成し、これらの鏡面金型を互いに対向させてキャビティーを形成する。前記鏡面金型をプラスチックフィルムのガラス転移点(Ｔｇ)より高い温度に設定し、鏡面金型のキャビティー形成表面の温度がプラスチックフィルムのガラス転移点(Ｔｇ)より１０℃高い温度になるように加熱する。前記キャビティーにプラスチックフィルムをセットし、所定の圧力でプレスする。その結果、プラスチックフィルムの表面が一度溶融して、その表面に前記鏡面金型の表面性状が転写され、さらにこのプラスチックフィルムの高精度の平滑面にプリフォーマットパターンを形成して光ディスク基板を得る。この光ディスク基板のプリフォーマットパターン上に記録層と保護層を形成することにより光ディスクが完成する。
【実施例１】
【００２３】
先ず、実施例１（請求項１〜６、請求項９、請求項１１、及び請求項１３に対応）について、図１〜図３を参照しながら説明する。
この実施例１においては、ラッピングにより鏡面仕上げされた表面粗さＲａで２０ｎｍである金型表面に、予め熱処理されたフッ素系コーティング剤（オプツールＤＳＸ；ダイキン工業製）を塗工し、熱処理することで余剰水分を蒸発除去する。これにより、前記金型表面には、必要最低限の水酸基を選択的にシランカップリング処理された状態で、フッ素系分子が単分子の膜厚オーダーで形成される。このようにフッ素系単分子膜が形成された一対の鏡面金型を互いに対向させてキャビティーを形成する。このキャビティーにおける光ディスクの肉厚方向の幅（厚み）は１００μｍである。前記キャビティーにセットするプラスチックフィルムとしてＰＣ（ポリカーボネート）フィルムを用いる場合は、両側の鏡面金型をＰＣ（ポリカーボネート）のガラス転移点(Ｔｇ)より高い温度に設定し、鏡面金型のキャビティー形成表面の温度が、ＰＣフィルムのガラス転移点(Ｔｇ)より１０℃高い温度になるように加熱ヒーターを調整する。
なお、鏡面金型の表面粗さＲａが２０ｎｍより大きい場合は、フォーカスサーボをロックさせた時の残留フォーカスエラーの高域リップルが大きくなる。また、前記キャビティー形成表面の温度が、前記設定温度より十分に高い場合は、フィルムが低粘度化しすぎてディスク厚みが薄板化はするものの、転写性自身には問題はない。また低い場合は、フィルムが十分低粘度化しないため、転写不良となる。
【００２４】
前記キャビティーに対して厚み１２０μｍのＰＣフィルムをセットして、８ＭＰａの圧力でプレスする。その結果、前記ＰＣフィルムの上下面両面が一度溶融し、このＰＣフィルム表面には前記鏡面金型の表面性状が転写される。前記表面性状が転写されたＰＣフィルムは鏡面金型から離型され、スタンパ上に塗布形成された光硬化型樹脂の上に載置され、光を照射された後、前記スタンパから剥離することにより、転写層２としてプリフォーマットパターン５が転写された光ディスク基板１を得ることができる。この光ディスク基板１のプリフォーマットパターン５上に記録層３と保護層４を形成することにより、光ディスク７（図２参照）が完成する。
なお、鏡面金型の鏡面を転写する際のプレス圧力は、１〜１００ＭＰａの範囲が適正であり、１００ＭＰａより大きい場合は、フィルムが圧縮されすぎて、離型後表面が肥大化し、表面粗さが大きくなり、面振れが悪化する。また１ＭＰａ未満では、平滑な表面性が得られない。
この光ディスク７を図１に示す評価装置にセットしてスピンドル１２により回転させ、光ディスクの片面（プリフォーマットパターンのない面；ガイド面）にガイド１０を近接させると、前記光ディスク７とガイド１０との間に空気浮上現象が発生して、前記光ディスク７の周内面振れが５μｍ以下に安定化する。その結果、フォーカスやトラッキングサーボアクチュエーターへの負荷を低減することが可能となり、サーボエラー率を大幅に低減することができ、残留フォーカスエラーが小さくなり（図３参照）、高品質な記録再生特性が得られた。
【実施例２】
【００２５】
次に、実施例２（請求項１〜７、請求項１０〜１１、及び請求項１３に対応）について、図１、図３及び図４を参照しながら説明する。
この実施例２においては、実施例１と同様に光ディスクを製造する。ただし、表面ラップ仕上げされた表面粗さＲａで１０ｎｍである一方側の鏡面金型と対向側の鏡面金型には、これも表裏面に鏡面である表面粗さＲａで１０ｎｍのスタンパが載置されている。両側の鏡面金型で形成されたキャビティーにおける光ディスクの肉厚方向の幅（厚み）は１００μｍである。前記キャビティーにセットするプラスチックフィルムとしてＰＣフィルムを用いる場合は、両側の金型をＰＣのガラス転移点(Ｔｇ)より高い温度に設定し、鏡面金型のキャビティー形成表面の温度が、ＰＣフィルムのガラス転移点(Ｔｇ)より１０℃高い温度になるように加熱ヒーターを調整する。前記キャビティーに対して厚み１２０μｍのＰＣフィルムをセットし、５０ＭＰａの圧力でプレスする（ホットエンボシング工法）。金型から離型されたＰＣフィルムは、両面とも平滑性の良い表面性状を呈し、その片面にはプリフォーマットパターン５が転写されている。このプリフォーマットパターン５上に記録層３と保護層４を形成することにより、光ディスク７（図４参照）が完成する。
なお、鏡面金型に刻まれたプリフォーマットパターンを転写する際のプレス圧力は、１〜１００ＭＰａの範囲が適正であり、１００ＭＰａより大きい場合は、フィルムが圧縮されすぎて、離型後パターン形状が肥大化し、所望の信号特性を有する転写パターン形状が得られなくなる。また１ＭＰａ未満では、十分な転写性が得られない。
【００２６】
この光ディスク７を図１に示す評価装置にセットしてスピンドル１２により回転させ、光ディスクの片面（プリフォーマットパターンのない面；ガイド面）にガイド１０を近接させると、前記光ディスク７とガイド１０との間に空気浮上現象が発生して、前記光ディスクの周内面振れが５μｍ以下に安定化する。フォーカス及びトラッキングサーボをロックさせて記録再生を行った結果、フォーカスやトラッキングサーボアクチュエーターへの負荷を低減することが可能となり、サーボエラー率を大幅に低減することができ、残留フォーカスエラーが小さくなり（図３参照）、高品質な記録再生特性が得られた。
【実施例３】
【００２７】
次に、実施例３（請求項１〜６、請求項８、請求項１２〜１３に対応）について、図５を参照しながら説明する。
この実施例３においては、実施例１と同様に光ディスクを製造する。ただし、表面ラップ仕上げされた表面粗さＲａで１０ｎｍである一対の鏡面金型に対して、これも表裏面に鏡面である表面粗さＲａで１０ｎｍのスタンパが鏡面金型各々に載置されている。両側のスタンパで形成されたキャビティーにおける光ディスクの肉厚方向の幅（厚み）は３５μｍである。前記キャビティーにセットするプラスチックフィルムとしてＰＣフィルムを用いる場合は、両側の金型をＰＣのガラス転移点(Ｔｇ)より高い温度に設定し、鏡面金型のキャビティー形成表面の温度が、ＰＣフィルムのガラス転移点(Ｔｇ)より１０℃高い温度になるように加熱ヒーターを調整する。
【００２８】
前記キャビティーに対して厚み５０μｍのＰＣフィルムをセットし、７５ＭＰａの圧力でプレスする。前記金型から離型されたＰＣフィルムは、両面とも平滑性の良い表面性状を呈し、かつその両面にプリフォーマットパターン５ａ，５ｂが転写されている。この両面のプリフォーマットパターン５ａ，５ｂ上に第１記録層３ａ及び第２記録層３ｂを各々形成した後、各々の記録層面に対して、一方側に厚み１．１ｍｍのＰＣ（ポリカーボネート）基板８を、他方側に厚み９０μｍのカバー層９を接着剤を介して貼り合わせることにより、２層タイプのBlu-rayディスク（図５参照）が完成する。
対物レンズの開口数(ＮＡ)が０.８５であるピックアップを有する評価装置により、この２層タイプのディスクを記録再生した結果、１層目及び２層目の記録層（第１及び第２記録層３ａ,３ｂ）において、それぞれ４５ｄＢ以上のＣ／Ｎ特性が得られた。
【００２９】
次に、上記実施例に対する比較例について説明する。
[比較例１]
比較例１については、上記実施例１と同様に光ディスクを製造する。ただし、キャビティーにセットされたＰＣフィルムに対するプレス圧を８００ｋＰａで実施した。この場合は、金型鏡面の表面性状を完全に転写することができず、得られたＰＣフィルムの表面粗さが悪化した。このＰＣフィルムから得られた光ディスクの周内面振れ自体は５μｍ以下に安定化していたが、フォーカスサーボをロックさせた場合の残留フォーカスエラーの高域リップルが大きくなり（図６参照）、記録再生特性が悪化した。
【００３０】
[比較例２]
比較例２については、実施例２と同様に光ディスクを製造する。ただし、表面ラップ仕上げされた表面粗さＲａで１０ｎｍである鏡面金型と対向側の鏡面金型にはこれも表裏面に鏡面である表面粗さＲａで１０ｎｍのスタンパが載置されている。両側の鏡面金型で形成されたキャビティーにおける光ディスクの肉厚方向の幅は１００μｍである。プラスチックフィルムとしてＰＣフィルムを用いる場合は、両側の金型をＰＣのＴｇより高い温度に設定し、鏡面金型のキャビティー形成表面の温度がＰＣフィルムのＴｇより１０℃高い温度になるように加熱ヒーターを調整する。キャビティーに対して厚み１２０μｍのＰＣフィルムをセットし、０.５ＭＰａの圧力でプレスする。金型から離型されたフィルムには、鏡面の転写が不十分であり、片面に転写されたプリフォーマットパターンも転写性が不十分であった。このＰＣフィルムから得られた光ディスクの周内面振れ自体は５μｍ以下に安定化していたが、フォーカスサーボをロックさせた場合の残留フォーカスエラーの高域リップルが大きくなり、かつ再生信号波形のエンベロープが幅広なものとなり（図７参照）、高品質な記録再生特性が得られなかった。
【００３１】
[比較例３]
比較例３については、上記実施例１と同様に光ディスクを製造する。ただし、ラッピングにより鏡面仕上げされた表面粗さＲａで２０ｎｍである金型表面へのフッ素系コーティングは、実施しなかった。ＰＣフィルムをキャビティーから取り出す際、前記ＰＣフィルムと鏡面金型の離型性が悪く、無理に離型すると、ＰＣフィルムが伸びてしまったり、前記鏡面金型にフィルムの残滓が発生し、金型の再利用ができなくなった。
【図面の簡単な説明】
【００３２】
【図１】本発明の光ディスクとドライブ（ピックアップの対物レンズ）との関係を示す模式図である。
【図２】光硬化型樹脂を用いた層構成を有する光ディスクの模式図である。
【図３】本発明の光ディスクの残留フォーカスエラー特性を示す図である。
【図４】ホットエンボシング工法による層構成を有する光ディスクの模式図である。
【図５】２層タイプのBlu-rayディスクの層構成を有する光ディスクの模式図である。
【図６】比較例１の光ディスクの残留フォーカスエラー特性を示す図である。
【図７】比較例２の光ディスクの再生信号波形のエンベロープを示す図である。
【符号の説明】
【００３３】
１    光ディスク基板
２    転写層
３    記録層
３ａ  第１記録層
３ｂ  第２記録層
４    保護層
５,５ａ,５ｂ  プリフォーマットパターン
７    光ディスク（フレキシブル光ディスク）
８    ＰＣ基板
９    カバー層
１０  ガイド
１１  対物レンズ
１２  スピンドル
【図１】
2005063524.tif 000003
【図２】
2005063524.tif 000004
【図３】
2005063524.tif 000005
【図４】
2005063524.tif 000006
【図５】
2005063524.tif 000007
【図６】
2005063524.tif 000008
【図７】
2005063524.tif 000009